(57)【要約】【課題】積層した繊維布のしわを抑えつつ、繊維布の層間剥離を防止できるロケットモータを提供する。【解決手段】繊維強化複合材料１０により形成されるロケットノズルであって、繊維強化複合材料１０は、ロケットノズルの内表面２１ａに垂直な方向に積層された繊維布３と、複数層の繊維布３を貫通する繊維糸５と、繊維布３および繊維糸５の繊維間に充填されることで、繊維布３および繊維糸５と一体化した樹脂７と、を有する。【選択図】図４
2011000750.tif 000002
【特許請求の範囲】
【請求項１】
繊維強化複合材料により形成されるロケットノズルであって、
前記繊維強化複合材料は、  
前記ロケットノズルの内表面に垂直な方向に積層された繊維布と、
複数層の前記繊維布を貫通する繊維糸と、
前記繊維布および前記繊維糸の繊維間に充填されることで、前記繊維布および前記繊維糸と一体化した樹脂と、を有する、ことを特徴とするロケットノズル。
【請求項２】
前記繊維布の熱伝導率は、前記繊維糸の熱伝導率よりも高い、ことを特徴とする請求項１に記載のロケットノズル。
【請求項３】
ロケットノズルの製造方法であって、
前記ロケットノズルの原型となる繊維構造体を、繊維強化複合材料により形成する繊維構造体形成ステップと、
前記繊維構造体に樹脂を含浸させる含浸ステップと、を有し、
前記繊維構造体形成ステップは、
前記ロケットノズルの内表面に垂直となる方向に繊維布を積層する積層ステップと、
複数層の繊維布を貫通するように繊維糸を配置する糸配置ステップと、を有する、ことを特徴とするロケットノズルの製造方法。
【発明の詳細な説明】
【技術分野】
【０００１】
本発明は、ロケットノズルとその製造方法に関する。
【背景技術】
【０００２】
ロケットノズル（ロケットモータ２０のノズル２１）は、図１に示すように、燃焼室２２で発生した燃焼ガス２３を高速で噴出させるものである。そのため、燃焼ガス２３による熱負荷、化学腐食、機械的摩耗に耐えつつ、燃焼ガス２３を効率よく増速する機能が、ロケットノズル２１に要求される。
【０００３】
上述機能を満足させるために、ロケットノズル２１は、一般的に、繊維強化複合材料（ＦＲＰ）を用いて製造されている。
【０００４】
繊維強化複合材料（特に、ＣＦＲＰ）は、比較的断熱性が高く、金属やセラミック系の材料と比べると密度が低い材料である。従って、このような繊維強化複合材料は、ロケットモータのノズルに適用されている。繊維強化複合材料は、液体ロケットのノズル形成にも使用されるが、特に、固体ロケットモータのノズル形成に適している。なぜなら、固体ロケットでは、液体ロケットに比べて、一般に、燃焼時間が短く（最長で、１２０秒の燃焼時間）、その分だけ、ロケットノズル内面が高温となるので、より高い断熱性が要求されるからである。
【０００５】
繊維強化複合材料を用いたロケットノズル２１の製造方法としては、テープラップ方式、角度巻き方式、チョッププレス方式、ハンドレイアップ方式等の成形方法がある。これらのうち、テープラップ方式は、他の方式と比べて、より高い性能が要求される大型のロケットノズル２１の成形（製造）に適している。
【０００６】
テープラップ方式では、次の手順で、ロケットノズル２１を製造する。製造は、巻付過程、脱泡過程、加圧加熱過程の順で行われる。
巻付過程では、ロケットノズル２１の型であるマンドレル（内型）に、プリプレグを巻き付ける。これにより、プリプレグをマンドレル上に積層する。プリプレグは、テープ状の繊維布に比較的高粘度の樹脂を含浸させたものである。なお、繊維布として、例えば、フェノール系紡績糸から形成されたものが使用され、樹脂として、フェノール系樹脂が使用される。
脱泡過程では、マンドレルに巻きつけたプリプレグに対し、真空減圧により脱泡を行う。
加圧加熱過程では、オートクレーブにより、プリプレグを加圧環境下で加熱する。これにより、プリプレグを硬化させる。なお、加圧加熱過程で形成された構造体に対し機械加工が行われる。
【０００７】
図２は、図１の破線で囲んだ部分の拡大図である。従来では、図２に示すように、プリプレグ（樹脂３３が含浸させられた繊維布３１）の積層方向ＤＬを、ロケットノズル２１の内表面２１ａと垂直な方向から、ある臨界角度以上だけ傾斜させている。これは、次の理由による。
繊維強化複合材料３０は、繊維３１と樹脂３３から構成されているので、加熱されると、樹脂３３は、加熱面であるロケットノズル内表面２１ａを起点として、熱分解反応する。従って、樹脂３３は、ロケットノズル内表面２１ａの位置からその厚み方向へ炭化していく。この時、樹脂３３から、熱分解ガスが発生する。この熱分解ガスが、効率的に、繊維強化複合材料３０の内部からロケットノズル外表面２１ｂの側へ抜けるようにしないと、繊維強化複合材料３０の内部でガス圧が上昇し、その結果、積層された繊維布３１の層間剥離が発生すると考えられている。このような熱分解ガスの流動抵抗は、繊維布表面に沿った方向では小さく、繊維布３１の積層方向では大きい。従って、繊維強化複合材料３０の内部において、熱分解ガスは、繊維布３１の表面に沿って流動しやすい。そこで、繊維布３１の積層方向を、ロケットノズル２１の内表面２１ａと垂直な方向から、ある臨界角度以上だけ傾斜させることにより、図２の矢印ＤＥで示すように、熱分解ガスがロケットノズル外表面２１ｂへ抜けやすくなる。
逆に、繊維布３１の積層方向を、ロケットノズル２１の内表面２１ａと垂直な方向とした場合、当該垂直な方向では、熱分解ガスの流動抵抗が大きいので、繊維布３１の層間剥離が発生しやすくなってしまう。
【先行技術文献】
【特許文献】
【０００８】
【特許文献１】特開平６−８１５号公報
【発明の概要】
【発明が解決しようとする課題】
【０００９】
しかし、図２のように繊維布３１を積層した場合に、次のように、繊維布３１にしわが発生しやすくなるという問題がある。
図２のように、繊維布３１の積層方向を、ロケットノズル２１の内表面２１ａと垂直な方向から臨界角度以上傾けた場合、マンドレルに繊維布３１を安定して巻き付けることが困難である。即ち、繊維布３１の位置が安定しないので、上述の加圧加熱過程で、図３（図１のＩＩＩ−ＩＩＩ線断面図である）のように、繊維布３１にしわが発生してしまう。このしわは、繊維布３１の繊維間に隙間が存在すること、および、繊維自体の収縮は小さいことにも起因する。特に、フェノール系紡績糸による繊維布を用いた場合には、繊維の撚りが大きく繊維間に隙間が多く存在しているので、加圧加熱過程により、より大きいしわが発生してしまう。
このようなしわが発生する結果、図３のように、周方向において、ロケットノズル２１の厚みにむらが生じてしまい、その結果、ノズル２１の厚みが増加してしまう。
【００１０】
そこで、本発明の目的は、積層した繊維布のしわを抑えつつ、繊維布の層間剥離を防止できるロケットモータを提供することにある。
【課題を解決するための手段】
【００１１】
上記目的を達成するため、本発明によると、繊維強化複合材料により形成されるロケットノズルであって、
前記繊維強化複合材料は、  
前記ロケットノズルの内表面に垂直な方向に積層された繊維布と、
複数層の前記繊維布を貫通する繊維糸と、
前記繊維布および前記繊維糸の繊維間に充填されることで、前記繊維布および前記繊維糸と一体化した樹脂と、を有する、ことを特徴とするロケットノズルが提供される。
【００１２】
上述の本発明のロケットノズルでは、次のように、積層による繊維布のしわを抑えつつ、繊維布の層間剥離を防止できる。
本発明のロケットノズルでは、上述の繊維布が、前記ノズルの内表面に垂直な方向に積層されているので、繊維布の位置が安定し、積層による繊維布のしわを抑えることができる。
また、本発明のロケットノズルでは、繊維糸が、複数層の前記繊維布を貫通するので、樹脂から発生する熱分解ガスが、繊維糸に沿って繊維布の層間を通過しやすくなる。従って、熱分解ガスの圧力による繊維布の層間剥離が防止される。
【００１３】
本発明の好ましい実施形態によると、前記繊維布の熱伝導率は、前記繊維糸の熱伝導率よりも高い、ことを特徴とする請求項１に記載のロケットノズル。
【００１４】
この構成により、次のように、ロケットノズルの耐熱性を大幅に向上させることができる。
ロケットノズルの内表面に沿う方向に延びている前記繊維布の熱伝導率を、前記繊維糸の熱伝導率よりも高くすることで、ロケットノズルの内表面に沿って熱が伝わりやすくなる。従って、ロケットノズルの内表面において、高温となる箇所が局所的に発生することを防止できるので、ロケットノズルの耐熱性を高めることができる。
さらに、前記繊維糸の熱伝導率を、前記繊維布の熱伝導率よりも低くすることで、ロケットノズルの厚み方向（ロケットノズルの内表面と垂直な方向）に熱が伝わり難くなる。従って、ロケットノズルにおいて、樹脂が熱分解する厚み方向範囲を抑えることができるので、これによっても、ロケットノズルの耐熱性を高めることができる。
【００１５】
また、上記目的を達成するため、本発明によると、ロケットノズルの製造方法であって、
前記ロケットノズルの原型となる繊維構造体を、繊維強化複合材料により形成する繊維構造体形成ステップと、
前記繊維構造体に樹脂を含浸させる含浸ステップと、を有し、
前記繊維構造体形成ステップは、
前記ロケットノズルの内表面に垂直となる方向に繊維布を積層する積層ステップと、
複数層の繊維布を貫通するように繊維糸を配置する糸配置ステップと、を有する、ことを特徴とするロケットノズルの製造方法が提供される。
【００１６】
上述の本発明のロケットノズルの製造方法では、次のように、積層による繊維布のしわを抑えつつ、繊維布の層間剥離を防止できるロケットノズルを製造できる。
積層ステップにおいて、繊維布を、前記ノズルの内表面に垂直な方向に積層するので、繊維布を安定して積層することができる。従って、積層による繊維布のしわを抑えることができる。
また、糸配置ステップにおいて、繊維糸を、複数層の繊維布に通すので、樹脂から発生する熱分解ガスが、繊維糸に沿って繊維布の層間を通過しやすくなる。従って、熱分解ガスの圧力による繊維布の層間剥離が防止される。
【発明の効果】
【００１７】
上述した本発明によると、積層した繊維布のしわを抑えつつ、繊維布の層間剥離を防止できる。
【図面の簡単な説明】
【００１８】
【図１】ロケットの模式図である。
【図２】図１において破線で囲んだ部分の拡大図である。
【図３】図１におけるＩＩＩ−ＩＩＩ線断面図である。
【図４】図１において破線で囲んだ部分の拡大図であるが、本発明の実施形態による繊維強化複合材料の構造を示す。
【図５】本発明の実施形態によるロケットノズルの製造方法を示すフローチャートである。
【発明を実施するための形態】
【００１９】
本発明を実施するための最良の実施形態を図面に基づいて説明する。なお、各図において共通する部分には同一の符号を付し、重複した説明を省略する。
【００２０】
図４は、本発明の実施形態のロケットノズルを形成する繊維強化複合材料１０の構造を示す断面図である。なお、図４は、図１において破線で囲んだ部分の拡大図に相当する。以下、図４に基づいて、繊維強化複合材料１０の構造（材料や配置や材料の数など）を説明する。
【００２１】
図４に示すように、繊維強化複合材料１０は、繊維布３、繊維糸５および樹脂７からなる。
【００２２】
繊維布３は、ロケットノズルの内表面２１ａに垂直な方向（即ち、図４の方向ＤＬ）に積層される強化材である。従って、各層の繊維布３の面は、ロケットノズルの内表面２１ａに沿った方向（言い換えると、ロケットノズルの内表面２１ａの周方向と、該周方向と直交する内表面２１ａに沿った方向）に延びる。即ち、図４の断面図において、各層の繊維布３の面を示す実線は、ロケットノズルの内表面２１ａを示す破線と平行となっている。
繊維布３の熱伝導率は、好ましくは、繊維糸５の熱伝導率よりも高い。即ち、繊維布３は、高い熱伝導率を持つのがよい。例えば、高い弾性率を持つ連続糸は、一般に高い熱伝導率を持つので、繊維布３は、高い弾性率（即ち、高い熱伝導率）を持つＰＡＮ系やピッチ系の連続糸により形成されたものである。このように、繊維布３が、高い熱伝導率を持つことで、ロケットノズルの内表面２１ａに沿って燃焼ガス熱が伝達しやすくなり、ロケットノズルの内表面２１ａにおいて、高温となる箇所が局所的に発生することが防止される。
【００２３】
繊維糸５は、複数層の繊維布３を貫通する。本実施形態では、多数の繊維糸５が、繊維強化複合材料１０の全体にわたって適切な密度で（好ましくは、密に）配置される。各繊維糸５は、複数層の繊維布３を貫通するように、前記垂直な方向に延びている。好ましくは、各繊維糸５の一端は、最下層の繊維布３の位置にあるか、または、該繊維布３よりもロケットノズルの半径方向内側の位置にあり、各繊維糸５の他端は、最上層の繊維布３の位置にあるか、または、該繊維布３よりもロケットノズルの半径方向外側の位置にある。なお、ロケットノズルの半径方向は、ロケットノズルの軸と直交する方向である。また、好ましくは、繊維糸５は、前記垂直な方向に直線的にまたはほぼ直線的に延びている。
繊維糸５の熱伝導率は、好ましくは、繊維布３の熱伝導率よりも低い。即ち、繊維糸５は、低い熱伝導率を持つのがよい。例えば、低い熱伝導率を持つ繊維糸５は、ピッチ系のＸＮ−０５である。このように、繊維糸５が、低い熱伝導率を持つことで、前記垂直な方向に熱が伝達し難くなるので、前記垂直な方向（即ち、ロケットノズルの厚み方向）において、燃焼ガス熱による樹脂７が熱分解される範囲が小さく抑えられる。
【００２４】
樹脂７は、繊維布３および繊維糸５の繊維間に充填されることで、繊維布３および繊維糸５と一体化される。後述するように、樹脂７は、繊維布３および繊維糸５で形成されたプリフォーム（繊維構造体）に含浸させられるので、プリフォームに含浸させる時（即ち、硬化前）の樹脂７の粘度は、プリフォームの内部全体に含浸する程度に低い。このような低粘度の樹脂７として、例えば、フラン樹脂を用いることができる。なお、図４において、破線は、樹脂７の表面を示し、下側の樹脂７の表面は、ロケットノズルの内表面２１ａでもある。
【００２５】
図５は、上述した構造を有する繊維強化複合材料１０で形成されたロケットノズルの製造方法を示すフローチャートである。本発明の実施形態によるロケットノズルの製造方法は、繊維構造体形成ステップＳ１および含浸ステップＳ２を有する。
【００２６】
繊維構造体形成ステップＳ１では、ロケットノズルの原型となる繊維構造体（プリフォーム）を、繊維強化複合材料１０により形成する。繊維構造体形成ステップＳ１は、積層ステップＳ１１と糸配置ステップＳ１２とからなる。
積層ステップＳ１１では、ロケットノズルの内表面２１ａに垂直となる方向に繊維布３を積層する。具体的には、テープ状の長い繊維布３を、ロケットノズルの型となる切頭円錐状のコアに、周方向に複数重に巻きつけ、これにより、ロケットノズルの内表面２１ａに垂直となる方向に繊維布３を積層する。
糸配置ステップＳ１２では、複数層の繊維布３を貫通するように繊維糸５を配置する。即ち、複数層の繊維布３を前記垂直な方向に繊維糸５が貫通した状態に繊維糸５を配置する。具体的には、多数本の繊維糸５を、所定の密度で、複数層の繊維布３を前記垂直な方向に貫通した状態に配置する。
【００２７】
含浸ステップＳ２では、前記繊維構造体に樹脂７を含浸させて硬化させる。例えば、含浸ステップＳ２を、ＲＴＭ等のＬＣＭ（Ｌｉｑｕｉｄ  Ｃｏｍｐｏｓｉｔｅ  Ｍｏｌｄｉｎｇ）により行う。即ち、ＬＣＭでは、繊維構造体形成ステップＳ１で形成した繊維構造体（プリフォーム）を、バキュームバッグで密閉し、バキュームバッグ内を真空にし、この状態で、バキュームバッグ内へ樹脂７を流入させ繊維構造体に含浸させ、繊維構造体に含浸させられた樹脂７を加熱により硬化させる。これにより、ロケットノズルが製造される。
【００２８】
なお、図５に示す製造方法で使用される繊維布３、繊維糸５および樹脂７の材料や配置や数などは、図４を参照して上述したものと同じであってよい。
【００２９】
上述した本発明の実施形態によると以下の効果（１）〜（７）が得られる。
【００３０】
（１）積層による繊維布３のしわを抑えつつ、繊維布３の層間剥離を防止できる。本実施形態のロケットノズルでは、上述の繊維布３が、ロケットノズルの内表面２１ａに垂直な方向に積層されているので、繊維布３の位置が安定し、積層による繊維布３のしわを抑えることができる。また、本実施形態のロケットノズルでは、繊維糸５が、複数層の繊維布３を貫通するので、樹脂７から発生する熱分解ガスが、繊維糸５に沿って繊維布の層間を通過しやすくなる（即ち、熱分解ガスは繊維糸５に沿って流動する傾向がある）。従って、熱分解ガスの圧力による繊維布３の層間剥離が防止される。
【００３１】
（２）ロケットノズルの耐熱性を大幅に向上させることができる。ロケットノズルの内表面２１ａに沿う方向に延びている繊維布３の熱伝導率を、繊維糸５の熱伝導率よりも高くすることで、ロケットノズルの内表面２１ａに沿って熱が伝わりやすくなる。従って、ロケットノズルの内表面２１ａにおいて、高温となる箇所が局所的に発生することを防止できるので、ロケットノズルの耐熱性を高めることができる。さらに、繊維糸５の熱伝導率を、繊維布３の熱伝導率よりも低くすることで、ロケットノズルの厚み方向（ロケットノズルの内表面２１ａと垂直な方向）に熱が伝わり難くなる。従って、ロケットノズルにおいて、樹脂７が熱分解する厚み方向範囲を抑えることができるので、これによっても、ロケットノズルの耐熱性を高めることができる。
【００３２】
（３）ロケットノズルの内表面２１ａに沿って繊維布３の面が延びているので、内表面２１ａに沿って高速に流れる燃焼ガスによってロケットノズルが機械的に損耗する量を低減することができる。
【００３３】
（４）さらに、繊維糸５が、積層された繊維布３を貫通するように配置されているので、繊維糸５により、繊維布３の積層方向における繊維強化複合材料１０の強度が高まる。
【００３４】
（５）上述のように、繊維布３を安定して積層できることで繊維布３のしわが防止されるので、ロケットノズルの厚みが大きくなることが防止される。即ち、従来の場合と比較して、プリフォームの厚みを小さくできる。その結果、ロケットノズルの軽量化が図れ、さらに、ロケットノズルの厚みが、ロケットノズルの製造上または設計上の制約となることが防止される。
【００３５】
（６）本実施形態では、ロケットノズルの原型となるプリフォームに含浸させる樹脂７として、低粘度の樹脂７を用いるので、プリフォームの内部全体に樹脂７を十分に含浸させることができる。
【００３６】
（７）ＬＣＭにより、プリフォームへの樹脂７含浸を行うので、製造コストのかさむオートクレーブ等の加圧硬化過程が不要になる。
【００３７】
本発明は上述した実施の形態に限定されず、本発明の要旨を逸脱しない範囲で種々変更を加え得ることは勿論である。
【符号の説明】
【００３８】
３  繊維布、５  繊維糸、７  樹脂、
１０  繊維強化複合材料
【図１】
2011000750.tif 000003
【図２】
2011000750.tif 000004
【図３】
2011000750.tif 000005
【図４】
2011000750.tif 000006
【図５】
2011000750.tif 000007